(57)【特許請求の範囲】
【請求項１】
基材と、前記基材を被覆する被膜とを備える切削工具であって、
前記被膜は、α−Ａｌ２Ｏ３層を含み、
前記α−Ａｌ２Ｏ３層において、
下記式（１）で表される（０  ０  １２）面の配向性指数ＴＣ（０  ０  １２）が４以上８．５以下であり、
下記式（２）で表される（２  ０  １４）面の配向性指数ＴＣ（２  ０  １４）が０．５以上３以下であり、
前記配向性指数ＴＣ（０  ０  １２）と前記配向性指数ＴＣ（２  ０  １４）との合計が９以下である、切削工具。
【数１】
0006786763.tif 000010
式（１）及び式（２）中、Ｉ（ｈ  ｋ  ｌ）は、（ｈ  ｋ  ｌ）面においてＸＲＤ測定されたときに求められるＸ線回折強度を示し、
Ｉｏ（ｈ  ｋ  ｌ）は、ＪＣＰＤＳカードの０１０−０１７３に示されているα−Ａｌ２Ｏ３の（ｈ  ｋ  ｌ）面における標準強度を示し、
（ｈ  ｋ  ｌ）面は、（０  １  ２）面、（１  ０  ４）面、（１  １  ０）面、（１  １  ３）面、（０  ２  ４）面、（１  １  ６）面、（３  ０  ０）面、（０  ０  １２）面及び（２  ０  １４）面の９面のいずれかを示す。
【請求項２】
前記配向性指数ＴＣ（２  ０  １４）は、１以上２．５以下である、請求項１に記載の切削工具。
【請求項３】
前記α−Ａｌ２Ｏ３層の厚みが１μｍ以上２０μｍ以下である、請求項１又は請求項２に記載の切削工具。
【請求項４】
前記被膜は、前記基材と前記α−Ａｌ２Ｏ３層との間に設けられている中間層を更に含み、
前記中間層は、構成元素としてチタンを含む炭酸化物、炭窒酸化物又は硼窒化物を含む、請求項１から請求項３のいずれか一項に記載の切削工具。
【請求項５】
前記被膜の厚みが１μｍ以上３０μｍ以下である、請求項１から請求項４のいずれか一項に記載の切削工具。
【請求項６】
前記被膜は、前記α−Ａｌ２Ｏ３層上に形成されている最表面層を更に含む、請求項１から請求項５のいずれか一項に記載の切削工具。
【発明の詳細な説明】
【技術分野】
【０００１】
本開示は、切削工具に関する。本出願は、２０１９年２月２６日に出願した日本特許出願である特願２０１９−０３２６４３号に基づく優先権を主張する。当該日本特許出願に記載された全ての記載内容は、参照によって本明細書に援用される。
【背景技術】
【０００２】
従来より、切削工具の長寿命化を目的として、種々の検討がなされている。たとえば、国際公開第２０１３／０３７９９７号（特許文献１）には、基材と、基材の表面に形成されている被膜とを備える切削工具が開示されている。
【先行技術文献】
【特許文献】
【０００３】
【特許文献１】国際公開第２０１３／０３７９９７号
【発明の概要】
【０００４】
本開示に係る切削工具は、
基材と、上記基材を被覆する被膜とを備える切削工具であって、
上記被膜は、α−Ａｌ２Ｏ３層を含み、
上記α−Ａｌ２Ｏ３層において、
下記式（１）で表される（０  ０  １２）面の配向性指数ＴＣ（０  ０  １２）が４以上８．５以下であり、
下記式（２）で表される（２  ０  １４）面の配向性指数ＴＣ（２  ０  １４）が０．５以上３以下であり、
上記配向性指数ＴＣ（０  ０  １２）と上記配向性指数ＴＣ（２  ０  １４）との合計が９以下である。
【数１】
0006786763.tif 000002
式（１）及び式（２）中、Ｉ（ｈ  ｋ  ｌ）は、（ｈ  ｋ  ｌ）面においてＸＲＤ測定されたときに求められるＸ線回折強度を示し、
Ｉｏ（ｈ  ｋ  ｌ）は、ＪＣＰＤＳカードの０１０−０１７３に示されているα−Ａｌ２Ｏ３の（ｈ  ｋ  ｌ）面における標準強度を示し、
（ｈ  ｋ  ｌ）面は、（０  １  ２）面、（１  ０  ４）面、（１  １  ０）面、（１  １  ３）面、（０  ２  ４）面、（１  １  ６）面、（３  ０  ０）面、（０  ０  １２）面及び（２  ０  １４）面の９面のいずれかを示す。
【図面の簡単な説明】
【０００５】
【図１】図１は、切削工具の基材の一態様を例示する斜視図である。
【図２】図２は、本実施形態の一態様における切削工具の模式断面図である。
【図３】図３は、従来のα−Ａｌ２Ｏ３層における組織構造を示す模式断面図である。
【図４】図４は、本実施形態のα−Ａｌ２Ｏ３層における組織構造を示す模式断面図である。
【図５】図５は、本実施形態の他の態様における切削工具の模式断面図である。
【発明を実施するための形態】
【０００６】
[本開示が解決しようとする課題]
特許文献１では、基材上に、（０  ０  １）配向が優先的であるα−Ａｌ２Ｏ３層等を設けることによって、切削工具の性能（例えば、耐摩耗性、耐欠損性等）を向上させている。しかしながら、切削工具がα−Ａｌ２Ｏ３層の耐摩耗性向上の恩恵を十分に享受するためには、これに並行してα−Ａｌ２Ｏ３層の耐欠損性の向上（特に、切削加工時におけるα−Ａｌ２Ｏ３層の界面（主面）に対して垂直な方向から被膜に作用する力への耐性の向上）も進めることが重要である。このような状況下、表面に被膜が設けられた切削工具の更なる改良が求められている。
【０００７】
本開示は、上記事情に鑑みてなされたものであり、優れた耐摩耗性を有し、且つ優れた耐欠損性を有する切削工具を提供することを目的とする。
[本開示の効果]
【０００８】
上記によれば、優れた耐摩耗性を有し、且つ優れた耐欠損性を有する切削工具を提供することが可能になる。
【０００９】
[本開示の実施形態の説明]
最初に本開示の一態様の内容を列記して説明する。
［１］本開示の一態様に係る切削工具は、
基材と、上記基材を被覆する被膜とを備える切削工具であって、
上記被膜は、α−Ａｌ２Ｏ３層を含み、
上記α−Ａｌ２Ｏ３層において、
下記式（１）で表される（０  ０  １２）面の配向性指数ＴＣ（０  ０  １２）が４以上８．５以下であり、
下記式（２）で表される（２  ０  １４）面の配向性指数ＴＣ（２  ０  １４）が０．５以上３以下であり、
上記配向性指数ＴＣ（０  ０  １２）と上記配向性指数ＴＣ（２  ０  １４）との合計が９以下である。
【数２】
0006786763.tif 000003
式（１）及び式（２）中、Ｉ（ｈ  ｋ  ｌ）は、（ｈ  ｋ  ｌ）面においてＸＲＤ測定されたときに求められるＸ線回折強度を示し、
Ｉｏ（ｈ  ｋ  ｌ）は、ＪＣＰＤＳカードの０１０−０１７３に示されているα−Ａｌ２Ｏ３の（ｈ  ｋ  ｌ）面における標準強度を示し、
（ｈ  ｋ  ｌ）面は、（０  １  ２）面、（１  ０  ４）面、（１  １  ０）面、（１  １  ３）面、（０  ２  ４）面、（１  １  ６）面、（３  ０  ０）面、（０  ０  １２）面及び（２  ０  １４）面の９面のいずれかを示す。
【００１０】
上記切削工具は、上述のような構成を備えることによって、高い硬度を維持しながらα−Ａｌ２Ｏ３層の耐亀裂進展性が向上する。その結果、上記切削工具は、優れた耐摩耗性を有し、且つ優れた耐欠損性を有する。
【００１１】
［２］上記配向性指数ＴＣ（２  ０  １４）は、１以上２．５以下であることが好ましい。このように規定することで耐欠損性が更に優れる切削工具となる。
【００１２】
［３］上記α−Ａｌ２Ｏ３層の厚みが１μｍ以上２０μｍ以下であることが好ましい。このように規定することで被膜と基材との密着力を良好に維持しつつ、耐摩耗性が更に優れる切削工具となる。
【００１３】
［４］上記被膜は、上記基材と上記α−Ａｌ２Ｏ３層との間に設けられている中間層を更に含み、
上記中間層は、構成元素としてチタンを含む炭酸化物、炭窒酸化物又は硼窒化物を含むことが好ましい。このように規定することで耐摩耗性に加えて、上記基材と上記α−Ａｌ２Ｏ３層と間の密着力が更に優れる切削工具となる。
【００１４】
［５］上記被膜の厚みが１μｍ以上３０μｍ以下であることが好ましい。このように規定することで被膜と基材との密着力を良好に維持しつつ、耐摩耗性が更に優れる切削工具となる。
【００１５】
［６］上記被膜は、上記α−Ａｌ２Ｏ３層上に形成されている最表面層を更に含むことが好ましい。このように規定することで耐摩耗性に加えて、被膜の識別性に優れる切削工具となる。
【００１６】
[本開示の実施形態の詳細]
以下、本開示の一実施形態（以下「本実施形態」と記す。）について説明する。ただし、本実施形態はこれらに限定されるものではない。なお以下の実施形態の説明に用いられる図面において、同一の参照符号は、同一部分または相当部分を表わす。本明細書において「Ａ〜Ｂ」という形式の表記は、範囲の上限下限（すなわちＡ以上Ｂ以下）を意味し、Ａにおいて単位の記載がなく、Ｂにおいてのみ単位が記載されている場合、Ａの単位とＢの単位とは同じである。さらに、本明細書において、たとえば「ＴｉＮ」等のように、構成元素の比が限定されていない化学式によって化合物が表された場合には、その化学式は従来公知のあらゆる組成（元素比）を含むものとする。このとき化学式は、化学量論組成のみならず、非化学量論組成も含むものとする。たとえば「ＴｉＮ」の化学式には、化学量論組成「Ｔｉ１Ｎ１」のみならず、たとえば「Ｔｉ１Ｎ０．８」のような非化学量論組成も含まれる。このことは、「ＴｉＮ」以外の化合物の記載についても同様である。
【００１７】
≪表面被覆切削工具≫
本実施形態に係る切削工具は、
基材と、上記基材を被覆する被膜とを備える切削工具であって、
上記被膜は、α−Ａｌ２Ｏ３層を含み、
上記α−Ａｌ２Ｏ３層において、
上記式（１）で表される（０  ０  １２）面の配向性指数ＴＣ（０  ０  １２）が４以上８．５以下であり、
上記式（２）で表される（２  ０  １４）面の配向性指数ＴＣ（２  ０  １４）が０．５以上３以下であり、
上記配向性指数ＴＣ（０  ０  １２）と上記配向性指数ＴＣ（２  ０  １４）との合計が９以下である。
【００１８】
本実施形態の表面被覆切削工具は、基材と、上記基材を被覆する被膜とを備える（以下、単に「切削工具」という場合がある。）。上記切削工具は、例えば、ドリル、エンドミル、ドリル用刃先交換型切削チップ、エンドミル用刃先交換型切削チップ、フライス加工用刃先交換型切削チップ、旋削加工用刃先交換型切削チップ、メタルソー、歯切工具、リーマ、タップ等であり得る。
【００１９】
＜基材＞
本実施形態の基材は、この種の基材として従来公知のものであればいずれのものも使用することができる。例えば、上記基材は、超硬合金（例えば、炭化タングステン（ＷＣ）基超硬合金、ＷＣの他にＣｏを含む超硬合金、ＷＣの他にＣｒ、Ｔｉ、Ｔａ、Ｎｂ等の炭窒化物を添加した超硬合金等）、サーメット（ＴｉＣ、ＴｉＮ、ＴｉＣＮ等を主成分とするもの）、高速度鋼、セラミックス（炭化チタン、炭化珪素、窒化珪素、窒化アルミニウム、酸化アルミニウム等）、立方晶型窒化硼素焼結体（ｃＢＮ焼結体）及びダイヤモンド焼結体からなる群から選ばれる１種を含むことが好ましい。
【００２０】
これらの各種基材の中でも、特にＷＣ基超硬合金、サーメット（特にＴｉＣＮ基サーメット）を選択することが好ましい。この理由は、これらの基材が特に高温における硬度と強度とのバランスに優れ、上記用途の切削工具の基材として優れた特性を有するためである。
【００２１】
図１は切削工具の基材の一態様を例示する斜視図である。このような形状の切削工具は、旋削加工用刃先交換型切削チップとして用いられる。
【００２２】
図１に示される基材１１は、上面、下面及び４つの側面を含む表面を有しており、全体として、上下方向にやや薄い四角柱形状である。また、基材１１には上下面を貫通する貫通孔が形成されており、４つの側面の境界部分においては、隣り合う側面同士が円弧面で繋がれている。
【００２３】
上記基材１１では、上面及び下面がすくい面１ａを成し、４つの側面（及びこれらを相互に繋ぐ円弧面）が逃げ面１ｂを成し、すくい面１ａと逃げ面１ｂとを繋ぐ円弧面が刃先部１ｃを成す。「すくい面」とは、被削材から削り取った切りくずをすくい出す面を意味する。「逃げ面」とは、その一部が被削材と接する面を意味する。刃先部は、切削工具の切れ刃を構成する部分に含まれる。
【００２４】
上記切削工具が刃先交換型切削チップである場合、上記基材１１は、チップブレーカーを有する形状も、有さない形状も含まれる。刃先部１ｃの形状は、シャープエッジ（すくい面と逃げ面とが交差する稜）、ホーニング（シャープエッジに対してアールを付与した形状）、ネガランド（面取りをした形状）、ホーニングとネガランドを組み合わせた形状の中で、いずれの形状も含まれる。
【００２５】
以上、基材１１の形状及び各部の名称を、図１を用いて説明したが、本実施形態に係る切削工具において、上記基材１１に対応する形状及び各部の名称については、上記と同様の用語を用いることとする。すなわち、上記切削工具は、すくい面と、逃げ面と、上記すくい面及び上記逃げ面を繋ぐ刃先部とを有する。
【００２６】
＜被膜＞
本実施形態に係る被膜は、上記基材上に設けられたα−Ａｌ２Ｏ３層を含む。「被膜」は、上記基材の少なくとも一部（例えば、上記すくい面の一部等）を被覆することで、切削工具における耐欠損性、耐摩耗性等の諸特性を向上させる作用を有するものである。上記被膜は、上記基材の一部に限らず上記基材の全面を被覆することが好ましい。しかしながら、上記基材の一部が上記被膜で被覆されていなかったり被膜の構成が部分的に異なっていたりしていたとしても本実施形態の範囲を逸脱するものではない。
【００２７】
上記被膜は、その厚みが１μｍ以上３０μｍ以下であることが好ましい。ここで、被膜の厚みとは、後述するα−Ａｌ２Ｏ３層、中間層、最表面層、及び他の層（例えば、下地層、硬質層）等の被膜を構成する層それぞれの厚みの総和を意味する。上記被膜の厚みは、例えば、上記切削工具の断面を光学顕微鏡を用いて倍率１０００倍で測定することで測定可能である。具体的には、当該断面における任意の３点を測定し、測定された３点の厚みの平均値をとることで求めることが可能である。後述するα−Ａｌ２Ｏ３層、中間層、最表面層及び他の層それぞれの厚みを測定する場合も同様である。
【００２８】
（α−Ａｌ２Ｏ３層）
本実施形態のα−Ａｌ２Ｏ３層は、α−Ａｌ２Ｏ３（結晶構造がα型である酸化アルミニウム）の結晶粒（以下、単に「結晶粒」という場合がある。）を含む。すなわち、上記α−Ａｌ２Ｏ３層は、多結晶のα−Ａｌ２Ｏ３を含む層である。
【００２９】
上記α−Ａｌ２Ｏ３層は、本実施形態に係る切削工具が奏する効果を損なわない範囲において、不可避不純物が含まれていてもよい。
【００３０】
上記α−Ａｌ２Ｏ３層は、本実施形態に係る切削工具が奏する効果を損なわない範囲において、上記基材の直上に設けられていてもよいし（例えば、図２）、後述する下地層、硬質層、中間層等の他の層を介して上記基材の上に設けられていてもよい（例えば、図５）。上記α−Ａｌ２Ｏ３層は、その上に最表面層等の他の層が設けられていてもよい（例えば、図５）。また、上記α−Ａｌ２Ｏ３層は、上記被膜の最外層であってもよい。
【００３１】
本実施形態において、α−Ａｌ２Ｏ３層は、その厚みが１μｍ以上２０μｍ以下であることが好ましく、３μｍ以上１０μｍ以下であることがより好ましい。これにより、耐摩耗性に更に優れるという効果を発揮することができる。当該厚みは、例えば、上述したような上記切削工具の断面を光学顕微鏡を用いて倍率１０００倍で測定することで測定可能である。
【００３２】
上記切削工具は、上記α−Ａｌ２Ｏ３層において、
上記式（１）で表される（０  ０  １２）面の配向性指数ＴＣ（０  ０  １２）が４以上８．５以下であり、
上記式（２）で表される（２  ０  １４）面の配向性指数ＴＣ（２  ０  １４）が０．５以上３以下であり、
上記配向性指数ＴＣ（０  ０  １２）と上記配向性指数ＴＣ（２  ０  １４）との合計が９以下である。
【００３３】
上記式（１）及び上記式（２）中、Ｉ（ｈ  ｋ  ｌ）は、（ｈ  ｋ  ｌ）面においてＸＲＤ測定（Ｘ線回折測定）されたときに求められるＸ線回折強度を示す。ここで上記Ｘ線回折強度とは、ＸＲＤ測定によって得られた回折チャートにおけるピークの高さを意味する。Ｉｏ（ｈ  ｋ  ｌ）は、ＪＣＰＤＳカードの０１０−０１７３に示されているα−Ａｌ２Ｏ３の（ｈ  ｋ  ｌ）面における標準強度を示す。（ｈ  ｋ  ｌ）面は、（０  １  ２）面、（１  ０  ４）面、（１  １  ０）面、（１  １  ３）面、（０  ２  ４）面、（１  １  ６）面、（３  ０  ０）面、（０  ０  １２）面及び（２  ０  １４）面の９面のいずれかを示す。
【００３４】
従来、α−Ａｌ２Ｏ３層は、（０  ０  １）配向を有する結晶粒の含有割合が多いことが好ましいと考えられていた。すなわち、α−Ａｌ２Ｏ３層は、図３に示すような（０  ０  １）配向を有する結晶粒１２ａ（柱状晶１２ａ）からなることが理想的であると考えられていた。しかしながら、切削工具がα−Ａｌ２Ｏ３層の耐摩耗性向上の恩恵を十分に享受するためには、これに並行してα−Ａｌ２Ｏ３層の耐欠損性の向上（特に、切削加工時におけるα−Ａｌ２Ｏ３層の界面（主面）に対して垂直な方向から被膜に作用する力への耐性の向上）も進めることが重要である。
【００３５】
本発明者らは、上記課題を解決するために鋭意研究を行ったところ、（０  ０  １）配向を有する結晶粒１２ａ（柱状晶１２ａ）同士の間に（２  ０  １４）配向を有する結晶粒１２ｂ（柱状晶１２ｂ）が所定の割合で存在することによって（例えば、図４）、当該α−Ａｌ２Ｏ３層の界面に対して垂直な方向からの力に対する耐亀裂進展性が向上していることを初めて見いだした。また、本発明者らは、（０  ０  １）配向を有する結晶粒１２ａ及び（２  ０  １４）配向を有する結晶粒１２ｂの存在割合と配向性指数との関係について検討したところ、（０  ０  １）配向を有する結晶粒１２ａ及び（２  ０  １４）配向を有する結晶粒１２ｂの配向性指数は、（０  ０  １）配向を有する結晶粒１２ａ及び（２  ０  １４）配向を有する結晶粒１２ｂの存在割合（体積比率）を反映する指標となること、上記式（１）で表される（０  ０  １２）面の配向性指数ＴＣ（０  ０  １２）が４以上８．５以下であり、上記式（２）で表される（２  ０  １４）面の配向性指数ＴＣ（２  ０  １４）が０．５以上３以下であることを見いだした。当該耐亀裂進展性が向上することによって、上記切削工具は、優れた耐摩耗性を有し、且つ優れた耐欠損性を有するものとなる。
【００３６】
なお、本明細書において、結晶粒の配向性を議論する場合は、（０  ０  １２）面に対応する配向性は「（０  ０  １）配向」と表現する。（０  ０  １２）面に対応する配向性と（０  ０  １）面に対応する配向性とは同じであるためである。一方、配向性指数を議論する場合は、「ＴＣ（０  ０  １２）」等のように当該配向性指数に対応する結晶面のミラー指数で表記する。
【００３７】
上記配向性指数ＴＣ（０  ０  １２）は、例えば以下の条件で行うＸＲＤ測定によって求めることが可能である。具体的には、上記α−Ａｌ２Ｏ３層における任意の１点について、Ｘ線回折測定を行い、上記式（１）に基づいて求められた（０  ０  １２）面の配向性指数を当該α−Ａｌ２Ｏ３層における配向性指数ＴＣ（０  ０  １２）とする。ただし、上述の「任意の１点」を選択するにあたり、一見して異常値を示す点は除外する。本実施形態において、上記α−Ａｌ２Ｏ３層は均一性が高いため、上記α−Ａｌ２Ｏ３層における複数の点について配向性指数ＴＣ（０  ０  １２）を求めても、有意差は見られないと本発明者らは考えている。配向性指数ＴＣ（２  ０  １４）も上記と同様の方法で求めることが可能である。なお、上記α−Ａｌ２Ｏ３層上に最表面層等が形成されている場合、上記最表面層等を研磨して上記α−Ａｌ２Ｏ３層を露出させてから、ＸＲＤ測定を行うこととする。
【００３８】
（Ｘ線回折測定の条件）
Ｘ線出力              ４５ｋＶ，２００ｍＡ
Ｘ線源、波長          ＣｕＫα、１．５４１８６２Å
検出器                Ｄ／ｔｅＸ  Ｕｌｔｒａ  ２５０
スキャン軸            ２θ／θ
長手制限スリット幅    ２．０ｍｍ
スキャンモード        ＣＯＮＴＩＮＵＯＵＳ
スキャンスピード      ２０°／ｍｉｎ
【００３９】
上記配向性指数ＴＣ（２  ０  １４）は、１以上２．５以下であることが好ましく、１．７以上２．２以下であることがより好ましい。
【００４０】
上記配向性指数ＴＣ（０  ０  １２）は、４．５以上７．５以下であることが好ましく、５以上７．５以下であることがより好ましい。
【００４１】
（中間層）
上記被膜は、上記基材と上記α−Ａｌ２Ｏ３層との間に設けられている中間層を更に含むことが好ましい。上記中間層は、構成元素としてチタン（Ｔｉ）を含む炭酸化物、炭窒酸化物又は硼窒化物を含むことが好ましい。これにより、被膜のα−Ａｌ２Ｏ３層の密着力が向上し、耐摩耗性の向上が効果的に得られる。本実施形態の一側面において、上記中間層は、構成元素としてＴｉを含む炭酸化物、炭窒酸化物及び硼窒化物からなる群より選ばれる１種の化合物からなることが好ましい。すなわち、上記中間層は、ＴｉＣＯ、ＴｉＣＮＯ又はＴｉＢＮで表される化合物からなることが好ましい。上記中間層は、ＴｉＣＮＯ層（ＴｉＣＮＯで表される化合物からなる層）であることが好ましい。
【００４２】
上記中間層は、本実施形態に係る切削工具が奏する効果を損なわない範囲において、不可避不純物が含まれていてもよい。
【００４３】
上記中間層は、その厚みが２μｍ以下であることが好ましく、０．５μｍ以上１．５μｍ以下であることがより好ましい。当該厚みは、例えば、上述したような上記切削工具の断面を光学顕微鏡を用いて倍率１０００倍で測定することで測定可能である。
【００４４】
（最表面層）
上記被膜は、上記α−Ａｌ２Ｏ３層上に形成されている最表面層を更に含むことが好ましい。このようにすることで耐摩耗性に加えて、被膜の識別性に優れる切削工具となる。上記最表面層は、ＴｉＣ、ＴｉＮ又はＴｉＣＮで表される化合物からなることが好ましい。上記最表面層がＴｉＣ、ＴｉＮ又はＴｉＣＮで表される化合物からなることによって、被膜の靱性が向上する。
【００４５】
上記最表面層は、本実施形態に係る切削工具が奏する効果を損なわない範囲において、不可避不純物が含まれていてもよい。
【００４６】
上記最表面層は、その厚みが０．１μｍ以上２μｍ以下であることが好ましく、０．３μｍ以上０．６μｍ以下であることがより好ましい。当該厚みは、例えば、上述したような上記切削工具の断面を光学顕微鏡を用いて倍率１０００倍で測定することで測定可能である。
【００４７】
（他の層）
本実施形態の効果を損なわない範囲において、上記被膜は他の層を更に含んでいてもよい。他の層としては例えば、上記基材の直上に設けられている下地層、及び上記下地層と上記中間層との間に設けられている硬質層等が挙げられる。上記硬質層は、上記中間層と組成が異なっていてもよい。上記被膜は、上記下地層を含むことによって上記基材に対する密着性が向上する。上記下地層としては、例えばＴｉＮからなる層が挙げられる。上記被膜は、上記硬質層を含むことによって耐摩耗性が更に向上する。上記硬質層としては、例えば、ＴｉＣＮからなる層が挙げられる。
【００４８】
≪表面被覆切削工具の製造方法≫
本実施形態に係る切削工具の製造方法は、
上記切削工具の製造方法であって、
上記基材を準備する工程（以下、「第一工程」という）と、
上記基材上にα−Ａｌ２Ｏ３の核を生成する工程（以下、「第二工程」という）と、
上記α−Ａｌ２Ｏ３の核からα−Ａｌ２Ｏ３の結晶を成長させる工程（以下、「第三工程」という）とを含み、
上記第二工程は、化学気相蒸着法により実行され、Ｃ３Ｈ８ガス及びＨ２Ｓガスを含む原料ガスを供給することを含む。以下、各工程について説明する。
【００４９】
＜第一工程＞
第一工程では、上記基材を準備する。上記基材としては、上述したようにこの種の基材として従来公知のものであればいずれのものも使用することができる。上記基材を準備する方法としては、市販品を購入してもよいし、原料から製造してもよい。例えば、上記基材が超硬合金からなる場合、後述する実施例に記載の配合組成（質量％）からなる原料粉末を市販のアトライターを用いて均一に混合して、続いてこの混合粉末を所定の形状（例えば、住友電工ハードメタル株式会社製の型番ＣＮＭＧ１２０４０８Ｎ−ＵＸ）に加圧成形した後に、所定の焼結炉において１３００〜１５００℃以下で、１〜２時間焼結することにより、超硬合金からなる上記基材を得ることができる。なお、上述の「ＣＮＭＧ１２０４０８Ｎ−ＵＸ」は、旋削用の刃先交換型切削チップの形状である（例えば、図１参照）。
【００５０】
＜第二工程＞
第二工程では、上記基材上にα−Ａｌ２Ｏ３の核を生成する。上記第二工程は、化学気相蒸着法により実行され、Ｃ３Ｈ８ガス及びＨ２Ｓガスを含む原料ガスを供給することを含む。
【００５１】
ここで、「基材上にα−Ａｌ２Ｏ３の核を生成する」とは、上記基材の上側にα−Ａｌ２Ｏ３の核が生成されていればよい。言い換えると、α−Ａｌ２Ｏ３の核は、上記基材の直上に生成されていてもよいし、下地層、硬質層、中間層等の他の層を介して上記基材の上に生成されてもよい。
【００５２】
上記基材上にα−Ａｌ２Ｏ３の核を生成する方法は、化学気相蒸着法（ＣＶＤ法）により実行され、Ｃ３Ｈ８ガス及びＨ２Ｓガスを含む原料ガスを供給することによって、α−Ａｌ２Ｏ３の核を生成する。すなわち、上記第二工程は、化学気相蒸着法により実行され、Ｃ３Ｈ８ガス及びＨ２Ｓガスを含む原料ガスを供給することを含む。ここで、第二工程における「原料ガス」とは、α−Ａｌ２Ｏ３の核を生成するための原料ガスを意味する。
従来、被膜のα−Ａｌ２Ｏ３層以外の層において炭化物を生成する目的でＣ３Ｈ８ガスが使われていた。しかし、α−Ａｌ２Ｏ３層の配向性を制御する目的で、上記基材上にα−Ａｌ２Ｏ３の核を生成するときにＣ３Ｈ８ガスを用いることを見いだしたのは本発明者らが初めてである。上述のＣ３Ｈ８ガスは、生成相であるα−Ａｌ２Ｏ３の核の組成に変化を与えないことから、触媒として作用していると本発明者らは考えている。
【００５３】
具体的には、まず原料ガスとしてＣＯ２、Ｃ３Ｈ８、ＨＣｌ、ＡｌＣｌ３、Ｈ２Ｓ及びＨ２を用いる。配合量は、例えば、ＣＯ２を０．５〜２体積％、Ｃ３Ｈ８を０．１〜２体積％、ＨＣｌを０．５〜４体積％、ＡｌＣｌ３を５〜１３体積％、Ｈ２Ｓを０．１〜３体積％とし、残部はＨ２とすることが挙げられる。
【００５４】
第二工程における反応中の反応容器内の温度は、９７０℃〜１０３０℃であることが好ましい。
【００５５】
第二工程における反応中の反応容器内の圧力は、８０ｈＰａ〜１５０ｈＰａであることが好ましい。
【００５６】
第二工程における反応中の総ガス流量は、３０Ｌ／ｍｉｎ〜１００Ｌ／ｍｉｎであることが好ましい。
第二工程における反応時間は、２分間〜６０分間であることが好ましく、５分間〜４０分間であることがより好ましい。
【００５７】
＜第三工程＞
第三工程では、上記α−Ａｌ２Ｏ３の核からα−Ａｌ２Ｏ３の結晶を成長させる。上記α−Ａｌ２Ｏ３の核からα−Ａｌ２Ｏ３の結晶を成長させる方法は、ＣＶＤ法により実行される。
【００５８】
具体的には、まず原料ガスとしてＣＯ２、ＨＣｌ、ＡｌＣｌ３、Ｈ２Ｓ及びＨ２を用いる。配合量は、例えば、ＣＯ２を０．５〜３体積％、ＨＣｌを４〜６体積％、ＡｌＣｌ３を５〜１３体積％、Ｈ２Ｓを０．１〜３体積％とし、残部はＨ２とすることが挙げられる。
【００５９】
第三工程における反応中の反応容器内の温度は、９５０℃〜１０５０℃であることが好ましい。
【００６０】
第三工程における反応中の反応容器内の圧力は、１０ｈＰａ〜８０ｈＰａであることが好ましい。
【００６１】
第三工程における反応中の総ガス流量は、３０Ｌ／ｍｉｎ〜１００Ｌ／ｍｉｎであることが好ましい。
第三工程における反応時間は、成膜するα−Ａｌ２Ｏ３層の厚みに応じて適宜変更することが可能である。
【００６２】
＜その他の工程＞
本実施形態に係る製造方法では、上述した工程の他にも、本実施形態の効果を損なわない範囲で他の工程を適宜行ってもよい。
【００６３】
本実施形態では上記第二工程の前に、上記基材上に下地層、硬質層又は中間層を形成する工程を含んでいてもよい。本実施形態では、上記第三工程の後に、上記α−Ａｌ２Ｏ３層上に最表面層を形成する工程を含んでいてもよい。
【００６４】
上述の下地層、硬質層、中間層又は最表面層を形成する場合、従来の方法によってそれぞれの層を形成してもよい。
【００６５】
以上の説明は、以下に付記する特徴を含む。
（付記１）
基材と、前記基材を被覆する被膜とを備える表面被覆切削工具であって、
前記被膜は、α−Ａｌ２Ｏ３層を含み、
前記α−Ａｌ２Ｏ３層において、
下記式（１）で表される（０  ０  １２）面の配向性指数ＴＣ（０  ０  １２）が４以上８．５以下であり、
下記式（２）で表される（２  ０  １４）面の配向性指数ＴＣ（２  ０  １４）が０．５以上３以下であり、
前記配向性指数ＴＣ（０  ０  １２）と前記配向性指数ＴＣ（２  ０  １４）との合計が９以下である、表面被覆切削工具。
【数３】
0006786763.tif 000004
（式（１）及び式（２）中、Ｉ（ｈ  ｋ  ｌ）は、（ｈ  ｋ  ｌ）面においてＸＲＤ測定されたときに求められるＸ線回折強度を示し、
Ｉｏ（ｈ  ｋ  ｌ）は、ＪＣＰＤＳカードの０１０−０１７３に示されているα−Ａｌ２Ｏ３の（ｈ  ｋ  ｌ）面における標準強度を示し、
（ｈ  ｋ  ｌ）面は、（０  １  ２）面、（１  ０  ４）面、（１  １  ０）面、（１  １  ３）面、（０  ２  ４）面、（１  １  ６）面、（３  ０  ０）面、（０  ０  １２）面及び（２  ０  １４）面の９面のいずれかを示す。）
（付記２）
前記配向性指数ＴＣ（２  ０  １４）は、１以上２．５以下である、付記１に記載の表面被覆切削工具。
（付記３）
前記α−Ａｌ２Ｏ３層は、その厚みが１μｍ以上２０μｍ以下である、付記１又は付記２に記載の表面被覆切削工具。
（付記４）
前記被膜は、前記基材と前記α−Ａｌ２Ｏ３層との間に設けられている中間層を更に含み、
前記中間層は、構成元素としてＴｉを含む炭酸化物、炭窒酸化物又は硼窒化物を含む、付記１〜付記３のいずれかに記載の表面被覆切削工具。
（付記５）
前記被膜は、その厚みが１μｍ以上３０μｍ以下である、付記１〜付記４のいずれかに記載の表面被覆切削工具。
（付記６）
前記被膜は、前記α−Ａｌ２Ｏ３層上に形成されている最表面層を更に含む、付記１〜付記５のいずれかに記載の表面被覆切削工具。
【実施例】
【００６６】
以下、実施例を挙げて本発明を詳細に説明するが、本発明はこれらに限定されるものではない。【００６７】
≪切削工具の作製≫
＜基材の準備＞
まず、第一工程として、被膜で被覆する基材を準備した。具体的には、以下の配合組成（質量％）からなる原料粉末を、市販のアトライターを用いて均一に混合して混合粉末を得た。
原料粉末の配合組成
Ｃｏ  ７質量％
Ｃｒ３Ｃ２  ０．５質量％
ＮｂＣ  ３．５質量％
ＴａＣ  １．０質量％
ＷＣ  残部【００６８】
次に、この混合粉末を所定の形状（住友電工ハードメタル株式会社製の型番ＣＮＭＧ１２０４０８Ｎ−ＵＸ）に加圧成形した後に、得られた成形体を焼結炉に入れて１３００〜１５００℃で１〜２時間焼結することにより、超硬合金からなる基材を得た。「ＣＮＭＧ１２０４０８Ｎ−ＵＸ」は、旋削用の刃先交換型切削チップの形状である。【００６９】
＜被膜の形成＞
基材の表面上に、表４に示される下地層、硬質層、中間層、α−Ａｌ２Ｏ３層及び最表面層をこの順に形成することによって、基材の表面上に被膜を形成した。以下、被膜を構成する各層の作製方法について説明する。【００７０】
（下地層、硬質層及び中間層の形成）
表１に記載の成膜条件のもとで、表１に記載の組成を有する反応ガスを、基材の表面上に噴出して下地層、硬質層及び中間層をこの順に形成した。【００７１】
【表１】
0006786763.tif 000005
【００７２】
（α−Ａｌ２Ｏ３層の形成）
炉内圧力１００ｈＰａ、反応温度１０００℃、ガス流量７０Ｌ／ｍｉｎの成膜条件のもとで、表２に記載の組成を有する反応ガスを、表２に記載の時間で中間層の表面上に噴出してα−Ａｌ２Ｏ３の核を生成した（第二工程）。なお、試料Ｎｏ．１２では、上記第二工程に対応する処理を行わなかった。【００７３】
【表２】
0006786763.tif 000006
【００７４】
次に、炉内圧力３５ｈＰａ、反応温度１０００℃、ガス流量７０Ｌ／ｍｉｎの成膜条件のもとで、以下に示す組成を有する反応ガスを、中間層上にある上記α−Ａｌ２Ｏ３の核に噴出して、α−Ａｌ２Ｏ３の結晶を成長させた（第三工程）。以上の手順によって、α−Ａｌ２Ｏ３層を形成した。
第三工程における反応ガス組成
ＣＯ２    ：２体積％
ＨＣｌ    ：４体積％
ＡｌＣｌ３：１０体積％
Ｈ２Ｓ    ：０．５体積％
Ｈ２      ：残り【００７５】
（最表面層の形成）
表３に記載の成膜条件のもとで、表３に記載の組成を有する反応ガスを、α−Ａｌ２Ｏ３層の表面上に噴出して最表面層を形成した。【００７６】
【表３】
0006786763.tif 000007
【００７７】
以上の手順で試料Ｎｏ．１〜１２の切削工具を作製した。試料Ｎｏ．１〜６の切削工具が実施例に対応する。試料Ｎｏ．７〜１２の切削工具が比較例に対応する。【００７８】
≪切削工具の特性評価≫
＜配向性指数の測定＞
上記のようにして作製した試料Ｎｏ．１〜１２の切削工具を用いて、Ｘ線回折測定によって各切削工具のα−Ａｌ２Ｏ３層における各配向面の配向性指数を測定した。測定は以下の条件で行った。まず、上記α−Ａｌ２Ｏ３層上形成されている最表面層を研磨して上記α−Ａｌ２Ｏ３層を露出させた。次にα−Ａｌ２Ｏ３層における任意の１点をＸ線回折測定して各配向面の配向性指数を求めた。配向性指数ＴＣ（０  ０  １２）及び配向性指数ＴＣ（２  ０  １４）に着目した結果を表２に示す。なお、上記α−Ａｌ２Ｏ３層における複数の点について配向性指数ＴＣ（０  ０  １２）及び配向性指数ＴＣ（０  １  １４）を求めたが、有意差は認められなかった。【００７９】
（Ｘ線回折測定の条件）
Ｘ線出力              ４５ｋＶ，２００ｍＡ
Ｘ線源、波長          ＣｕＫα、１．５４１８６２Å
検出器                Ｄ／ｔｅＸ  Ｕｌｔｒａ  ２５０
スキャン軸            ２θ／θ
長手制限スリット幅    ２．０ｍｍ
スキャンモード        ＣＯＮＴＩＮＵＯＵＳ
スキャンスピード      ２０°／ｍｉｎ【００８０】
＜被膜等の厚さの測定＞
被膜、並びに、当該被膜を構成する下地層、硬質層、中間層、α−Ａｌ２Ｏ３層及び最表面層それぞれの厚みは、光学顕微鏡を用いて基材の表面の法線方向に平行な断面サンプルから求めた。結果を表４に示す。【００８１】
【表４】
0006786763.tif 000008
【００８２】
≪切削試験≫
上記のようにして作製した試料Ｎｏ．１〜１２の切削工具を用いて、以下の切削試験を行った。【００８３】
＜耐摩耗性試験＞
試料Ｎｏ．１〜１２の切削工具について、以下の切削条件により逃げ面摩耗量（Ｖｂ）が０．２ｍｍとなるまでの切削時間を測定し、工具寿命を評価した。その結果を表５に示す。切削時間が長いほど耐摩耗性に優れる切削工具として、長寿命化を実現することができる可能性が高いと評価することができる。【００８４】
（耐摩耗性試験の切削条件）
被削材  ：Ｓ４５Ｃ  丸棒
周速    ：  ２８０ｍ／ｍｉｎ
送り速度：  ０．１５ｍｍ／ｒｅｖ
切込み量：  １．０ｍｍ
切削液  ：  なし【００８５】
＜耐欠損性試験＞
試料Ｎｏ．１〜１２の切削工具について、以下の切削条件により切削工具が欠損するまでの衝撃回数を測定し、工具寿命を評価した。切削工具が欠損しているかどうかの確認は、衝撃回数１０００回ごとに行った。その結果を表５に示す。衝撃回数が多いほど耐欠損性に優れる切削工具として、長寿命化を実現することができる可能性が高いと評価することができる。【００８６】
（耐欠損性試験の切削条件）
被削材  ：ＳＣＭ４４０材  （８本の溝を有する）
周速    ：  ２８０ｍ／ｍｉｎ
送り速度：  ０．２ｍｍ／ｒｅｖ
切込み量：  ２．０ｍｍ
切削液  ：  なし【００８７】
【表５】
0006786763.tif 000009
【００８８】
上述の切削試験の結果から、α−Ａｌ２Ｏ３層における配向性指数ＴＣ（０  ０  １２）が４以上８．５以下であり、配向性指数ＴＣ（２  ０  １４）が０．５以上３以下である切削工具（試料Ｎｏ．１〜６）は、耐摩耗性試験における切削時間が５０分以上であり、かつ耐欠損性試験における衝撃回数が２００００回以上であることが分かった。一方、α−Ａｌ２Ｏ３層における配向性指数ＴＣ（２  ０  １４）が０．５未満である切削工具（試料Ｎｏ．７〜９及び１２）は、耐欠損性試験における衝撃回数が１６０００回以下であった。また、α−Ａｌ２Ｏ３層における配向性指数ＴＣ（０  ０  １２）が４未満である切削工具（試料Ｎｏ．１０及び１１）は、耐摩耗性試験における切削時間が４０分以下であり、かつ耐欠損性試験における衝撃回数が１５０００回以下であった。
以上の結果から、α−Ａｌ２Ｏ３層における配向性指数ＴＣ（０  ０  １２）が４以上８．５以下であり、配向性指数ＴＣ（２  ０  １４）が０．５以上３以下である切削工具は、耐摩耗性に優れ、かつ耐欠損性にも優れることが分かった。【００８９】
以上のように本発明の実施形態および実施例について説明を行なったが、上述の各実施形態および各実施例の構成を適宜組み合わせることも当初から予定している。【００９０】
今回開示された実施の形態および実施例はすべての点で例示であって、制限的なものではないと考えられるべきである。本発明の範囲は上記した実施の形態および実施例ではなく請求の範囲によって示され、請求の範囲と均等の意味、および範囲内でのすべての変更が含まれることが意図される。
【符号の説明】
【００９１】
１ａ  すくい面、  １ｂ  逃げ面、  １ｃ  刃先部、  １０  切削工具、  １１  基材、  １２  α−Ａｌ２Ｏ３層、  １２ａ  （０  ０  １）配向を有する結晶粒、  １２ｂ  （２  ０  １４）配向を有する結晶粒、  １３  中間層、  １４  最表面層
【要約】
基材と、上記基材を被覆する被膜とを備える切削工具であって、上記被膜は、α−Ａｌ２Ｏ３層を含み、上記α−Ａｌ２Ｏ３層において、
（０  ０  １２）面の配向性指数ＴＣ（０  ０  １２）が４以上８．５以下であり、（２  ０  １４）面の配向性指数ＴＣ（２  ０  １４）が０．５以上３以下であり、上記配向性指数ＴＣ（０  ０  １２）と上記配向性指数ＴＣ（２  ０  １４）との合計が９以下である、切削工具。【図１】
0006786763.tif 000011
【図２】
0006786763.tif 000012
【図３】
0006786763.tif 000013
【図４】
0006786763.tif 000014
【図５】
0006786763.tif 000015